(57)【要約】  酸性環境の金属腐食を防止するために有用なリン成分を含む処理流体、及び関連する使用方法を提供する。前記処理流体の使用方法の例には、水性塩基流体、弱酸又はその塩、及びリン成分を含む処理流体を提供すること；及び処理流体を地下層に導入することを含むことができる。【選択図】なし【特許請求の範囲】
【請求項１】
水性塩基流体、弱酸又はその塩、及びリン成分を含む処理流体を提供すること；及び処理流体を地下層に導入すること；を含む方法。
【請求項２】
前記弱酸が1よりも大きいpHを有する、請求項１記載の方法。
【請求項３】
前記弱酸が、ギ酸、酢酸、クエン酸、グリコール酸、乳酸、フッ化水素酸、３-ヒドロキシプロピオン酸、炭酸、エチレンジアミン四酢酸、及びそれらの組合せからなる群から選択される、請求項１記載の方法。
【請求項４】
前記リン成分が、ピロリン酸塩、メタリン酸塩、ポリリン酸塩、次亜リン酸塩、及びそれらの組合せからなる群から選択される、請求項１記載の方法。
【請求項５】
前記リン成分が、ピロリン酸アンチモン、ピロリン酸ビスマス、ピロリン酸カリウム、ピロリン酸ナトリウム、ピロリン酸カルシウム、ピロリン酸マグネシウム、ピロリン酸セシウム、ピロリン酸亜鉛、次亜リン酸アンチモン、次亜リン酸ビスマス、次亜リン酸カリウム、次亜リン酸ナトリウム、次亜リン酸カルシウム、次亜リン酸マグネシウム、次亜リン酸セシウム、次亜リン酸亜鉛、ポリリン酸アンチモン、ポリリン酸ビスマス、ポリリン酸カリウム、ポリリン酸ナトリウム、ポリリン酸カルシウム、ポリリン酸マグネシウム、ポリリン酸セシウム、ポリリン酸亜鉛、リン酸、メタリン酸アンチモン、メタリン酸ビスマス、メタリン酸カリウム、メタリン酸ナトリウム、メタリン酸カルシウム、メタリン酸マグネシウム、メタリン酸セシウム、メタリン酸亜鉛及びそれらの組合せからなる群から選択される、請求項１記載の方法。
【請求項６】
前記処理流体がpH 7未満である、請求項１記載の方法。
【請求項７】
地下層成分が溶解されるように、処理流体を地下層成分と相互に作用させることをさらに含む、請求項１記載の方法。
【請求項８】
前記処理流体を地下層に導入することは、地下層内で一つ以上の破壊を引き起こすか又は増進するのに十分な圧力で、又はそれより大きい圧力で、地下層に処理流体を導入することを含む、請求項１記載の方法。
【請求項９】
水性塩基流体、弱酸又はその塩、及びリン成分を含む処理流体を提供すること；処理流体を地下層の少なくとも一部に導入すること；地下層の表面を処理流体と接触させること；及び表面の腐食を防止するように処理流体を地下層の表面と相互に作用させること；を含む方法。
【請求項１０】
前記弱酸が、ギ酸、酢酸、クエン酸、グリコール酸、乳酸、フッ化水素酸、３-ヒドロキシプロピオン酸、炭酸、エチレンジアミン四酢酸及びそれらの組合せからなる群から選択される、請求項９記載の方法。
【請求項１１】
前記リン成分が、ピロリン酸塩、メタリン酸塩、ポリリン酸塩、次亜リン酸塩及びそれらの組合せからなる群から選択される、請求項９記載の方法。
【請求項１２】
前記リン成分が、ピロリン酸アンチモン、ピロリン酸ビスマス、ピロリン酸カリウム、ピロリン酸ナトリウム、ピロリン酸カルシウム、ピロリン酸マグネシウム、ピロリン酸セシウム、ピロリン酸亜鉛、次亜リン酸アンチモン、次亜リン酸ビスマス、次亜リン酸カリウム、次亜リン酸ナトリウム、次亜リン酸カルシウム、次亜リン酸マグネシウム、次亜リン酸セシウム、次亜リン酸亜鉛、ポリリン酸アンチモン、ポリリン酸ビスマス、ポリリン酸カリウム、ポリリン酸ナトリウム、ポリリン酸カルシウム、ポリリン酸マグネシウム、ポリリン酸セシウム、ポリリン酸亜鉛、リン酸、メタリン酸アンチモン、メタリン酸ビスマス、メタリン酸カリウム、メタリン酸ナトリウム、メタリン酸カルシウム、メタリン酸マグネシウム、メタリン酸セシウム、メタリン酸亜鉛及びそれらの組合せからなる群から選択される、請求項９記載の方法。
【請求項１３】
前記処理流体がpH 7未満である、請求項９記載の方法。
【請求項１４】
水性塩基流体、弱酸又はその塩、及びリン成分を含む処理流体を提供すること；望ましくない物質が表面上に存在する表面を提供すること；及び少なくとも一部の望ましくない物質が除去されるように該処理流体を該表面と接触させること；を含む方法。
【請求項１５】
前記弱酸が、ギ酸、酢酸、クエン酸、グリコール酸、乳酸、フッ化水素酸、３-ヒドロキシプロピオン酸、炭酸、エチレンジアミン四酢酸及びそれらの組合せからなる群から選択される、請求項１４記載の方法。
【請求項１６】
前記弱酸の塩が、下記からなる群から選択される、請求項１４記載の方法：酢酸ナトリウム、ギ酸ナトリウム、クエン酸ナトリウム、ヒドロキシ酢酸ナトリウム、乳酸ナトリウム、フッ化ナトリウム、プロピオン酸ナトリウム、炭酸ナトリウム、酢酸カルシウム、ギ酸カルシウム、クエン酸カルシウム、ヒドロキシ酢酸カルシウム、乳酸カルシウム、フッ化カルシウム、プロピオン酸カルシウム、炭酸カルシウム、酢酸セシウム、ギ酸セシウム、クエン酸セシウム、ヒドロキシ酢酸セシウム、乳酸セシウム、フッ化セシウム、プロピオン酸セシウム、炭酸セシウム、酢酸カリウム、ギ酸カリウム、クエン酸カリウム、ヒドロキシ酢酸カリウム、乳酸カリウム、フッ化カリウム、プロピオン酸カリウム、炭酸カリウム、酢酸マグネシウム、ギ酸マグネシウム、クエン酸マグネシウム、ヒドロキシ酢酸マグネシウム、乳酸マグネシウム、フッ化マグネシウム、プロピオン酸マグネシウム、炭酸マグネシウム、酢酸亜鉛、ギ酸亜鉛、クエン酸亜鉛、ヒドロキシ酢酸亜鉛、乳酸亜鉛、フッ化亜鉛、プロピオン酸亜鉛、炭酸亜鉛、酢酸アンチモン、ギ酸アンチモン、クエン酸アンチモン、ヒドロキシ酢酸アンチモン、乳酸アンチモン、フッ化アンチモン、プロピオン酸アンチモン、炭酸アンチモン、酢酸ビスマス及びギ酸ビスマス、クエン酸ビスマス、ヒドロキシ酢酸ビスマス、乳酸ビスマス、フッ化ビスマス、オキシ炭酸ビスマス、プロピオン酸ビスマス、及びそれらの組合せ。
【請求項１７】
前記リン成分が、ピロリン酸塩、メタリン酸塩、ポリリン酸塩、次亜リン酸塩及びそれらの組合せからなる群から選択される、請求項１４記載の方法。
【請求項１８】
前記処理流体がpH 7未満である、請求項１４記載の方法。
【請求項１９】
該処理流体を該表面と接触させることが、該処理流体を該表面上に噴霧することを含む、請求項１４記載の方法。
【請求項２０】
該処理流体を該表面と接触させることが、該表面を該処理流体の浴槽に浸漬させることを含む、請求項１４記載の方法。
【発明の詳細な説明】
【技術分野】
【０００１】
本発明は、地下層を処理する方法及び組成物に関する。より詳しくは、本発明は、とりわけ、酸性環境の金属腐食を防止するために有用なリン成分を含む処理流体、及び関連する使用方法に関する。
【背景技術】
【０００２】
酸性流体は、石油産業及び化学工業の多くの作業において存在し得る。これらの作業において、配管、チューブ、熱交換器及び反応器の金属表面が、酸性流体にさらされることがある。多くの場合、酸性流体は、地下層を通る坑の処理流体として用いられる。この種の酸性処理流体は、例えば、油井及びガス井の洗浄作業又は刺激作業に用いられることがある。酸性の刺激作業は、ハイドロリックフラクチャ及び基材の酸処理において、これらの処理流体を使用することができる。本明細書中で用いられる、用語「処理流体」は、所望の機能と関連した用途で及び/又は所望の目的のために用いることができる任意の流体を指す。用語「処理」は、流体又はその任意成分による特定の作用の意味を含まない。
【０００３】
酸性処理流体は、様々な酸(例えば、塩酸、ギ酸、及びフッ化水素酸など)を含むことができる。酸性処理流体は様々な坑作業に有用でもあるが、それらが坑のプロダクションチュービング、ダウンホールツール及び地下層の他の表面に腐食を引き起こす可能性があるという点で、酸性処理流体は問題を含むことがある。本明細書中で用いられる、用語「腐食」は、材料又はその特性の劣化を引き起こす、材料とその環境との間の任意の反応を指す。一般のタイプの腐食の例を挙げると、金属の錆の発生、酸性溶液における金属の溶解、及び金属表面上の青錆発生を含むが、これらに限定されない。本明細書中で用いられる、用語「防止する」は、生じる事象の傾向、及び/又はその事象が生じる程度を少なくすることを指す。用語「防止する」は、防止の特定の程度又は量を意味しない。
【０００４】
この生じ得る腐食問題に対抗するために、様々な好結果レベルで坑の金属又は金属合金に対する腐食を減少又は防止する腐食防止剤の組合せを使用している。幾つかの腐食防止剤を用いることにより遭遇する問題点は、それらが効果的に機能することができる限られた温度領域にある。例えば、従来のアンチモン-ベースの幾つかの防止製剤は、270°F（約132.2℃）を超えた温度に限られ、この温度未満では効果的に機能しないようである。
【０００５】
従来の幾つかの腐食防止剤の別の欠点は、特定の腐食防止剤成分が世界の幾つかの地域における環境基準に適合しない場合があることである。例えば、第四級アンモニウム化合物及び「マンニッヒ」縮合化合物は、腐食防止剤として用いられている。しかし、これらの化合物は、一般に、北海地域又は他の地域において適用可能であるなど厳しい環境規制下では適用できない。従って、幾つかの地域の作業者は、大きな腐食問題に遭遇し、効果が小さい腐食防止製剤を使用するか、又は特定の酸性処理流体の使用を完全に控えることを強制されることになる。
【発明の概要】
【０００６】
（要旨）
本発明は、地下層を処理する方法及び組成物に関する。より詳しくは、本発明は、とりわけ、酸性環境の金属腐食を防止するために有用なリン成分を含む処理流体、及び関連する使用方法に関する。
【０００７】
一実施態様において、本発明は、以下を含む方法を提供する:水性塩基流体、弱酸又はその塩、及びリン成分を含む処理流体を提供すること、及び処理流体を地下層に導入すること。
【０００８】
別の実施態様において、本発明は、以下を含む方法を提供する:水性塩基流体、弱酸又はその塩、及びリン成分を含む処理流体を提供すること、処理流体を地下層の少なくとも一部に導入すること、地下層の表面を処理流体と接触させること、及び表面の腐食を防止するように処理流体を地下層の表面と相互に作用させること。
【０００９】
別の実施態様において、本発明は、以下を含む方法を提供する:水性塩基流体、弱酸又はその塩、及びリン成分を含む処理流体を提供すること、望ましくない物質が表面上に存在する表面を提供すること、及び少なくとも一部の望ましくない物質が除去されるように処理流体を表面と接触させること。
【００１０】
本発明の特徴及び利点は、当業者に容易に理解されるであろう。当業者により、多くの変更がなされ得るが、そのような変更は本発明の精神の範囲内である。
【発明を実施するための形態】
【００１１】
（好ましい実施態様の記載）
本発明は、地下層を処理する方法及び組成物に関する。より詳しくは、本発明は、とりわけ、酸性環境の金属腐食を防止するために有用なリン成分を含む処理流体、及び関連する使用方法に関する。
【００１２】
本発明の処理流体の利点の1つは、従来使用される腐食防止剤よりも効果的であり、かつ/又は坑環境、特により厳しい環境規制に曝される可能性のある環境での使用に対して、所望の環境特性を有することである。本発明の別の有利な特徴は、本発明のリン成分が高いpH範囲を必要としなくてもよいことである。例えば、本発明の特定の実施態様において、処理流体は約pH7未満を有することができる。
【００１３】
本発明の処理流体は、概して、水性塩基流体、弱酸、及びリン成分を含む。用語「弱酸」は、本明細書中において、液体中で完全に解離するわけではない1よりも大きいpHを有する任意の酸性化合物を含むように定義される。用語「リン成分」は、本明細書中において、リン原子又はイオン又はそれらの組合せを含む全てのもの含むように定義される。
【００１４】
本発明の処理流体に使用される水性塩基流体は、真水、塩水(例えば、水に溶解された一つ以上の塩を含む水)、鹹水、海水、又はそれらの組合せを含むことができる。その水は、通常、任意の供給源由来であることができるが、但し、本発明の処理流体の安定性及び/又は性能に悪影響を与える可能性のある成分を含まない。当業者は、本開示の恩恵によって、どのような成分が本発明の処理流体の安定性及び/又は性能に悪影響を与える可能性があるかを認識するであろう。
【００１５】
様々な弱酸が、本発明の方法及び組成物に関連して使用することができる。適切な弱酸の例を挙げると、ギ酸、酢酸、クエン酸、グリコール酸、ヒドロキシ酢酸、乳酸、フッ化水素酸、3-ヒドロキシプロピオン酸、炭酸、及びエチレンジアミン四酢酸があるが、これらに限定されない。適切な市販の弱酸の例を挙げると、Halliburton Energy Services社から入手可能な「ボルカニックアシッドII（Volcanic Acid II）(商標)」がある。あるいは、１種以上の弱酸を組合せて、本発明の処理流体は、弱酸の塩を含むことができる。本明細書中に使用される用語、酸の「塩」は参照された酸と同じ基本式を共有するが、そこにある水素カチオンの1つが異なるカチオン(例えば、アンチモン、ビスマス、カリウム、ナトリウム、カルシウム、マグネシウム、セシウム又は亜鉛カチオン)と置き換えられた任意の化合物を指す。弱酸の適切な塩の例を挙げると、以下含むが、これらに限定されない：酢酸ナトリウム、ギ酸ナトリウム、クエン酸ナトリウム、ヒドロキシ酢酸ナトリウム、乳酸ナトリウム、フッ化ナトリウム、プロピオン酸ナトリウム、炭酸ナトリウム、酢酸カルシウム、ギ酸カルシウム、クエン酸カルシウム、ヒドロキシ酢酸カルシウム、乳酸カルシウム、フッ化カルシウム、プロピオン酸カルシウム、炭酸カルシウム、酢酸セシウム、ギ酸セシウム、クエン酸セシウム、ヒドロキシ酢酸セシウム、乳酸セシウム、フッ化セシウム、プロピオン酸セシウム、炭酸セシウム、酢酸カリウム、ギ酸カリウム、クエン酸カリウム、ヒドロキシ酢酸カリウム、乳酸カリウム、フッ化カリウム、プロピオン酸カリウム、炭酸カリウム、酢酸マグネシウム、ギ酸マグネシウム、クエン酸マグネシウム、ヒドロキシ酢酸マグネシウム、乳酸マグネシウム、フッ化マグネシウム、プロピオン酸マグネシウム、炭酸マグネシウム、酢酸亜鉛、ギ酸亜鉛、クエン酸亜鉛、ヒドロキシ酢酸亜鉛、乳酸亜鉛、フッ化亜鉛、プロピオン酸亜鉛、炭酸亜鉛、酢酸アンチモン、ギ酸アンチモン、クエン酸アンチモン、ヒドロキシ酢酸アンチモン、乳酸アンチモン、フッ化アンチモン、プロピオン酸アンチモン、炭酸アンチモン、酢酸ビスマス及びギ酸ビスマス、クエン酸ビスマス、ヒドロキシ酢酸ビスマス、乳酸ビスマス、フッ化ビスマス、オキシ炭酸ビスマス、及びプロピオン酸ビスマスである。本発明の処理流体は、弱酸及び/又はその塩の任意の組合せを含むことができる。弱酸(又はその塩)は、処理流体の約1重量%から処理流体の約30重量%の範囲の量で存在することができる。特定の実施態様において、弱酸(又はその塩)は、処理流体の約5重量%から処理流体の約10重量%の範囲の量で存在することができる。本発明の特定の処理流体に含まれる弱酸(又はその塩)の量は、使用される特定の酸及び/又は塩、並びに、処理流体の他の成分、及び/又は本開示の恩恵により当業者によって認識されるであろう他の要因によって決めることができる。
【００１６】
リン成分は、リン原子又はイオンとカチオン(例えば、アンチモン、ビスマス、カリウム、ナトリウム、カルシウム、マグネシウム、セシウム又は亜鉛カチオン)とを含むことができる。適切なリン成分の例を挙げると、以下含むが、これらに限定されない：リン酸アンチモン、リン酸ビスマス、リン酸カリウム、リン酸ナトリウム、リン酸カルシウム、リン酸マグネシウム、リン酸セシウム、リン酸亜鉛、ピロリン酸アンチモン、ピロリン酸ビスマス、ピロリン酸カリウム、ピロリン酸ナトリウム、ピロリン酸カルシウム、ピロリン酸マグネシウム、ピロリン酸セシウム、ピロリン酸亜鉛、次亜リン酸アンチモン、次亜リン酸ビスマス、次亜リン酸カリウム、次亜リン酸ナトリウム、次亜リン酸カルシウム、次亜リン酸マグネシウム、次亜リン酸セシウム、次亜リン酸亜鉛、ポリリン酸アンチモン、ポリリン酸ビスマス、ポリリン酸カリウム、ポリリン酸ナトリウム、ポリリン酸カルシウム、ポリリン酸マグネシウム、ポリリン酸セシウム、ポリリン酸亜鉛、リン酸、メタリン酸アンチモン、メタリン酸ビスマス、メタリン酸カリウム、メタリン酸ナトリウム、メタリン酸カルシウム、メタリン酸マグネシウム、メタリン酸セシウム、及びメタリン酸亜鉛である。リン成分は、処理流体の約0.5%〜約7重量%の範囲の量で存在することができる。特定の実施態様において、リン成分は、処理流体の約0.6%〜約5重量%の範囲の量で存在することができる。
【００１７】
特定の実施態様において、本発明の処理流体は、任意に界面活性剤を含むことができる。界面活性剤は、とりわけ、リン成分の分散性に役立つことができ、かつ/又は処理される少なくとも一部の表面上のリン成分コーティングを援助することができる。特定の実施態様において、界面活性剤は、表面上のより均一のコーティング(完全もしくは部分的)を達成することに役立ち得る。界面活性剤が含まれる場合、それはカチオン性又は非イオン性であってもよい(すなわち、アニオン性でない)。本発明の使用に適切な界面活性剤の例を挙げると、アルコキシル化脂肪酸、アルコキシル化アルコール、例えばラウリルアルコールエトキシレート又はエトキシル化ノニルフェノール;及びエトキシル化アルキルアミン(例えばココアルキルアミンエトキシレート（cocoalkylamine ethoxylate）)；アルキルアミドベタイン(例えばココアミドプロピルベタイン（cocoamidopropyl betaine）)；塩化トリメチルタロウアンモニウム（trimethyltallowammonium chloride）、塩化トリメチルココアンモニウム、及びエトキシル化アミドがあるが、これらに限定されない。用語「誘導体」は、本明細書中において、リストされた化合物のうちの1つから作られる(例えば、リストされた化合物の1つの原子を別の原子又は原子団に置き換えることにより、リストされた化合物の2つ以上の原子を再配列することにより、リストされた化合物をイオン化することにより、又はリストされた化合物の塩を作ることにより作られる)任意の化合物を含むように定義される。界面活性剤の使用、並びに本発明の特定の処理流体に含まれる界面活性剤の種類及び量は、処理流体又は地下層の温度、処理流体に存在する他の成分、及び/又は本開示の恩恵により当業者によって認識されるであろう他の要因によって決めることができる。
【００１８】
本発明の処理流体は、一つ以上の様々な周知の添加剤、例えばゲル安定剤、塩、流体損失制御添加剤、スケール防止剤、有機腐食抑制剤、触媒、粘土安定剤、殺生剤、殺菌剤、摩擦レジューサ、ガス、起泡剤、鉄制御因子、可溶化剤、pH調整剤(例えば、緩衝剤)などを任意に含むことができる。特定の実施態様において、前記処理流体が、炭酸カルシウムを含む層を酸性化するために使用される場合、処理流体は、とりわけ、カルシウムの沈殿を防止することができる塩(例えば、MgCl2)を含むことができる。当業者は、本開示の恩恵によって、特定の用途に対して適当な添加剤を決めることが可能である。
【００１９】
通常、本発明の方法の幾つかは、地下層の一部の表面の腐食を防止することに関与する。一実施態様において、本発明は、以下を含む、地下層の一部を処理する方法を提供する:水性塩基流体、弱酸又はその塩、及びリン成分を含む処理流体を提供すること;処理流体を地下層の少なくとも一部に導入すること;地下層の表面を処理流体と接触させること;及び表面の腐食を防止するように処理流体を表面と相互に作用させること。特定の実施態様において、表面は、腐食されやすい地下層の金属性部分であってもよい。特定の実施態様において、表面は、金属表面、例えば、地下層内の工具上の金属表面であってもよい。本発明の特定の実施態様において、処理される表面は、これらに限定されないが鉄金属、低合金金属(例えば、N-80等級)、ステンレス鋼(例えば、13Cr)、銅合金、黄銅、ニッケル合金、及び二相ステンレス合金鋼などの酸性環境下で腐食されやすい任意の表面を含むことができる。この種の表面は、坑配管、ダウンホールツール、並びに地下層に存在する他の任意の表面を含んでもよい。これらの特定の実施態様において、処理流体は、表面に噴霧されてもよい。特定の他の実施態様において、処理される表面は、処理流体の浴槽に浸漬されてもよい。
【００２０】
特定の他の実施態様において、本発明の方法は、密接な坑井の洗浄作業に使用することができ、本発明の処理流体を地下層において循環し、それによって、地下層内に存在する微粒子を懸濁又は可溶化することができる。その後、処理流体を地下層から回収し、処理流体とともに懸濁又は可溶化微粒子を運搬することができる。特定の実施態様において、本発明の処理流体は、地下層に一つ以上のクラック又は「破壊」を引き起こすか又は増進するように、充分な水圧で地下層を通る坑井にポンプ圧送することができる。本明細書中で使用される用語、地下層に一つ以上の破壊を「増進する」は、地下層に、自然に又は以前に引き起こされた一つ以上の破壊の拡張又は拡大を含むように定義される。
【００２１】
特定の実施態様において、本発明の処理流体は、地下又は非地下の産業洗浄作業に使用することができる。例えば、特定の実施態様において、本発明の処理流体は、地下層の表面又はそれらの物質がある任意の他の表面から損傷を除去するために使用することができる。「損傷」は、ボイラースケール(例えば、磁鉄鉱又は銅)、又は任意の他の望ましくない物質を含み得る。これらの実施態様において、本発明の処理流体の弱酸は、好ましくは、クエン酸、EDTA又はその塩を含むことができる。
【００２２】
他の実施態様において、本発明の処理流体は、地下層の破壊酸処理作業に使用してもよい。「破壊酸処理」は、地下層内で一つ以上の破壊を引き起こすか又は増進するのに十分な圧力で地下層に酸含有処理流体を注入することを含む。
【００２３】
本発明のより良好な理解を容易にするために、幾つかの実施態様の特定の態様の実施例を以下に挙げる。以下の実施例は、決して、本発明の全ての範囲を制限するか又は定めるために示されるものではない。
【実施例】
【００２４】
N-80等級鋼及び13Crステンレス鋼(〜4.4 in2（〜約28.4 cm2）)のクーポン試料を洗浄し、計量し、かつ水及び酸(表1の各試料ごとに示される)を含む100mlの処理流体に浸漬した。また、幾つかの処理流体には、リン成分及び/又は付加的な防止剤(Halliburton Energy Services社、Duncan, Oklahomaから入手可能な2.0%(v/v)MSA-III（商標）防止剤)を含ませた。処理流体に浸漬されたクーポン試料を、1000psiまで加圧し、続いて、示した接触時間、下記表1に示す試験温度に加熱した。接触時間経過後、全ての残留物を試料から洗浄し、再びクーポンを計量し、腐食損失の量を、試験前の最初の重量から試料の最終的な重量を減算することにより測定した。結果を下記表1に報告する。表1のデータは、リン成分なしで使用された同じ組成物と比較して、本処理流体組成物の有効性を示している。
【表１】
2009540119.tif 000002
2009540119.tif 000003
【００２５】
従って、本発明は、言及した目的及び利点並びに本発明に内在するものを得るのによく適合する。先に記載した具体的実施態様は例示のみであり、本発明は、本明細書の教示の恩恵を受ける当業者には明らかな、異なるが等価の様式で変更及び実施することができる。さらに、以下の特許請求の範囲に記載した以外の、本明細書に示した構成又はデザインの詳細に限定の意図はない。それゆえ、先に開示した具体的な例示的実施態様は、変更又は修飾でき、かつ全てのそのような変更は本発明の範囲内及び精神内であるとみなされることは明らかである。特に、本明細書に記載される全ての値の範囲（「約a〜約b」、又は同等に「およそaからb」、又は同等に「およそa〜b」の形態）は、値のそれぞれの範囲のパワーセット（全ての部分集合のセット）を指し、及びより広い値の範囲内に包含される全ての範囲を説明するものとして理解されるべきである。また、特許請求の範囲内の用語は、本特許権者によって他に明示的にかつ明瞭に定義されない限り、明白な普通の意味を有する。
【国際調査報告】
2009540119.tif 000004
2009540119.tif 000005